(57)【要約】【課題】半導体デバイス製造の化学的機械的平坦化に用いられる、銅とバリアー金属との境界に発生するスリットを防止する研磨液、及び、研磨の均一性に優れた化学的機械的研磨方法を提供する【解決手段】半導体デバイス製造工程において、銅又は銅合金からなる導体膜を化学的機械的に研磨する際に用いられる研磨液であって、下記一般式（Ｉ）で表されるアミノ酸、保護膜形成剤、酸化剤、及び下記一般式（ＩＩ）で表される化合物を含むことを特徴とする金属用研磨液。2009060030.tif 000013［一般式（Ｉ）中、Ｒ１は炭素数１〜４のアルキル基を表す。Ｒ２は炭素数１〜４のアルキレン基を表す。］2009060030.tif 000014［一般式（II）中、Ｒ７はアミノ基を表す。Ｒ８およびＲ９は水素原子または炭素数１〜４のアルキル基を表す。］【選択図】なし【特許請求の範囲】
【請求項１】
半導体デバイス製造工程において、銅又は銅合金からなる導体膜を化学的機械的に研磨する際に用いられる研磨液であって、下記一般式（Ｉ）で表されるアミノ酸、保護膜形成剤、酸化剤、及び下記一般式（ＩＩ）で表される化合物を含むことを特徴とする金属用研磨液。
【化１】
2009060030.tif 000011
［一般式（Ｉ）中、Ｒ１は炭素数１〜４のアルキル基を表す。Ｒ２は炭素数１〜４のアルキレン基を表す。］
【化２】
2009060030.tif 000012
［一般式（II）中、Ｒ７はアミノ基を表す。Ｒ８およびＲ９は水素原子または炭素数１〜４のアルキル基を表す。］
【請求項２】
更に砥粒を含有する請求項１に記載の金属用研磨液。
【請求項３】
保護膜形成剤がイミダゾール、トリアゾール、テトラゾール、及びこれらの誘導体から選ばれる少なくとも１つを有することを特徴とする請求項１又は請求項２に記載の金属用研磨液。
【請求項４】
半導体デバイス製造工程において、銅又は銅合金からなる導体膜を有する基板を、請求項１〜請求項３のいずれか１項に記載の金属用研磨液を用いて、化学的機械的に研磨することを特徴とする研磨方法。
【請求項５】
研磨定盤上に貼付した研磨パッドに、前記金属用研磨液を供給しながら、前記金属用研磨液と前記基板の被研磨面と接触させ、前記研磨パッドと前記被研磨面とを相対運動させて前記被研磨面を研磨することを特徴とする請求項４に記載の研磨方法。
【発明の詳細な説明】
【技術分野】
【０００１】
本発明は半導体デバイスの製造に関するものであり、特に半導体デバイス製造において配線工程に用いられる金属用研磨液および化学的機械的平坦化方法に関する。
【背景技術】
【０００２】
近年、半導体集積回路（以下、適宜「ＬＳＩ」と記す。）で代表される半導体デバイスの実用化においては、小型化・高速化のため、配線の微細化と積層化による高密度化・高集積化が求められており、近年配線用の金属として配線抵抗の低い銅を用いたＬＳＩが開発され、このための技術として化学的機械的研磨（Ｃｈｅｍｉｃａｌ  Ｍｅｃｈａｎｉｃａｌ  Ｐｏｌｉｓｈｉｎｇ、以下、適宜「ＣＭＰ」と記す。）等の種々の技術が用いられてきている。
ＣＭＰは積層化で生じたウェハ表面の凹凸を平坦化するための技術で、一般には円形の研磨定盤（プラテン）上に研磨パッドを貼り付け、研磨パッド表面を研磨液で浸して、パッドに基板（ウェハ）の表面を押しつけ、その裏面から所定の圧力（研磨圧力）を加えた状態で、研磨定盤及び基板の双方を回転させ、発生する機械的摩擦により基板の表面を平坦化するものである。
銅配線のような金属を研磨するための液としては、砥粒（例えばアルミナ、シリカ）と酸化剤（例えば過酸化水素）とを含むものが一般的で、酸化剤によって金属表面を酸化し、その酸化皮膜を砥粒で除去することで研磨していると考えられている。
従来よりＣＭＰには、研磨傷（スクラッチ）、研磨面全体が必要以上に研磨される現象（シニング）、研磨金属面が平面状ではなく、中央のみがより深く研磨されて皿状のくぼみを生ずる現象（ディッシング）、金属配線間の絶縁体が必要以上に研磨されたうえ、複数の配線金属表面が皿状の凹部を形成する現象（エロージョン）などの問題点が発生することがあると言われている。
【０００３】
特に、近年はウェハ径の大型化に伴うウェハ中心部と周辺部とでの研磨速度の差によるディッシング低減への要求はますます強くなってきている。さらに、最近は、機械的強度の弱い絶縁材料を用いても膜剥離が発生しないように、低圧力下で研磨を行った時でも十分な研磨速度が得られるような方法が望まれている。
【０００４】
このような問題点を解決するために、特許文献１には、砥粒を含まず、過酸化水素／リンゴ酸／ベンゾトリアゾール／ポリアクリル酸アンモニウムおよび水からなる金属用研磨液が開示されている。
また、特許文献２には、テトラザインデン類を含有しディッシングの少ない金属用研磨液が開示されている。
【０００５】
また、銅金属の研磨においては、特に軟質の金属であるがため、前記したディッシング、エロージョンやスクラッチが発生しやすく、バリア金属に接する配線金属に溝が入る現象（スリット）が発生することも知られており、益々高精度の研磨技術が要求されてきている。
【特許文献１】特開２００１−１２７０１９号公報
【特許文献２】特開２００６−２６１３３２号公報
【発明の開示】
【発明が解決しようとする課題】
【０００６】
上記特許文献１は、十分な研磨速度が得難いという問題点を有していた。
また、特許文献２では、銅とバリアー金属との境界に発生するスリットを防止する効果は不十分であった。
本発明は、前記従来技術における問題点に鑑みてなされたものであり、以下の目的を達成することを課題とする。
即ち、本発明の目的は、半導体デバイス製造の化学的機械的平坦化に用いられる、良好な研磨速度と被研磨体の低ディッシングを達成し、スリットの発生を防止する金属用研磨液、及び、前記研磨液を用いた研磨の均一性に優れた化学的機械的研磨方法を提供することにある。
【課題を解決するための手段】
【０００７】
本発明者は鋭意検討した結果、下記の金属用研磨液及びそれを用いた研磨方法により、前記課題を解決しうることを見出し、本発明を完成するに至った。
本発明の金属用研磨液及びそれを用いた研磨方法は、以下の通りである。
＜１＞
半導体デバイス製造工程において、銅又は銅合金からなる導体膜を化学的機械的に研磨する際に用いられる研磨液であって、下記一般式（Ｉ）で表されるアミノ酸、保護膜形成剤、酸化剤、及び下記一般式（ＩＩ）で表される化合物を含むことを特徴とする金属用研磨液。
【０００８】
【化１】
2009060030.tif 000002
【０００９】
［一般式（Ｉ）中、Ｒ１は炭素数１〜４のアルキル基を表す。Ｒ２は炭素数１〜４のアルキレン基を表す。］
【００１０】
【化２】
2009060030.tif 000003
【００１１】
［一般式（II）中、Ｒ７はアミノ基を表す。Ｒ８およびＲ９は水素原子または炭素数１〜４のアルキル基を表す。］
【００１２】
＜２＞  更に砥粒を含有する上記＜１＞に記載の金属用研磨液。
＜３＞  保護膜形成剤がイミダゾール、トリアゾール、テトラゾール、及びこれらの誘導体から選ばれる少なくとも１つを有することを特徴とする上記＜１＞又は＜２＞に記載の金属用研磨液。
【００１３】
＜４＞  半導体デバイス製造工程において、銅又は銅合金からなる導体膜を有する基板を、上記＜１＞〜＜３＞のいずれか１項に記載の金属用研磨液を用いて、化学的機械的に研磨することを特徴とする研磨方法。
＜５＞  研磨定盤上に貼付した研磨パッドに、前記金属用研磨液を供給しながら、前記金属用研磨液と前記基板の被研磨面と接触させ、前記研磨パッドと前記被研磨面とを相対運動させて前記被研磨面を研磨することを特徴とする上記＜４＞に記載の研磨方法。
【００１４】
ここで、本発明における温度測定は、研磨をウェハ直径：３００ｍｍ、被研磨面と研磨パッドの接触圧力：２ｐｓｉ、被研磨面と研磨パッドの平均相対運動速度：２ｍ／ｓの条件で行ったものとする。研磨終了後の研磨パッドの温度とは、オーバーポリッシュ終了直後の研磨パッドの温度のことである。
【発明の効果】
【００１５】
本発明によれば、半導体デバイス製造の化学的機械的平坦化に用いられる、良好な研磨速度と被研磨体の低ディッシングを達成し、スリットの発生を防止する研磨液、及び、前記研磨液を用いた化学的機械的研磨方法を提供することができる。
【発明を実施するための最良の形態】
【００１６】
以下、本発明の具体的態様について説明する。
［金属用研磨液］
本発明の研磨液は、下記一般式（Ｉ）で表されるアミノ酸、保護膜形成剤、酸化剤、及び下記一般式（ＩＩ）で表される化合物を含む。さらに砥粒を含有することが好ましい。研磨液は、通常は、各成分を溶解してなる水溶液に砥粒を分散させてなるスラリーの形態をとる。
研磨液が含有する各成分については、以下に詳述するが、それぞれの成分は１種のみを用いてもよく、２種以上を併用してもよい。
【００１７】
本発明において「研磨液」とは、研磨に使用する組成（濃度）の研磨液のみならず、使用時に必要により希釈して用いる研磨濃縮液も本発明では特に断りのない限り、研磨液と称する。濃縮液は研磨に使用する際に、水または水溶液などで希釈して、研磨に使用されるもので、希釈倍率は一般的には１〜２０体積倍である。
なお、本明細書において「濃縮」及び「濃縮液」とは、使用状態よりも「濃厚」及び「濃厚な液」を意味する慣用表現にしたがって用いており、蒸発などの物理的な濃縮操作を伴う一般的な用語の意味とは異なる用法で用いている。
【００１８】
次に、本発明の研磨液の各成分について説明する。
まず、本発明の金属用研磨液における前記（１）で表されるアミノ酸誘導体について順次説明する。
【００１９】
＜（１）一般式（Ｉ）で表されるアミノ酸誘導体＞
本発明の金属用研磨液は、下記一般式（Ｉ）で表されるアミノ酸誘導体（以下、適宜、「特定アミノ酸誘導体」と称する。）を含有する。
【００２０】
【化３】
2009060030.tif 000004
【００２１】
前記一般式（Ｉ）中、Ｒ１は、炭素数１〜４のアルキル基を表し、具体的には、メチル基、エチル基、ｎ−プロピル基、ｉ−プロピル基、ｎ−ブチル基、ｓ−ブチル基、ｉ−ブチル基、ｔ−ブチル基が挙げられ、これらの中でもメチル基、エチル基、ｎ−プロピル基、ｎ−ブチル基が好ましく、メチル基、エチル基、ｎ−プロピル基がより好ましく、メチル基、エチル基がより好ましい。
【００２２】
Ｒ２は炭素数１〜４のアルキレン基を表し、該アルキレン基は直鎖状であっても分岐状であってもよい。Ｒ２で表されるアルキレン基として具体的には、メチレン基、エチレン基、プロピレン基、イソプロピレン基、ブチレン基、例えば、イソブチレン基、ｎ−ブチレン基、ｓ−ブチレン基、ｔ−ブチレン基が挙げられ、これらの中でもメチレン基、エチレン基、プロピレン基、ｎ−ブチレン基が好ましく、メチレン基、エチレン基、プロピレン基、ｎ−ブチレン基がより好ましく、メチレン基、エチレン基が更に好ましい。
Ｒ２は、更に置換基を有していてもよく、該置換基としては、例えば、カルボキシ基、ヒドロキシ基、スルホ基、アルコキシ基等が挙げられる。
【００２３】
一般式（Ｉ）におけるＲ１及びＲ２の組み合わせとしては、Ｒ１がメチル基，エチル基，ｎ−プロピル基，ｎ−ブチル基であり、Ｒ２がメチレン基、エチレン基、プロピレン基，ｎ−ブチレン基である組み合わせが好ましく、Ｒ１がメチル基，エチル基，ｎ−プロピル基であり、Ｒ２がメチレン基、エチレン基、プロピレン基、ブチレン基である組み合わせがより好ましく、Ｒ１がメチル基、エチル基であり、Ｒ２がメチレン基、エチレン基である組み合わせが更に好ましい。
【００２４】
特定アミノ酸誘導体としては、充分な研磨速度が得られるという観点からは、Ｎ−メチルグリシン、Ｎ−メチルアラニン、及びＮ−エチルグリシンから選択される少なくとも１種であることが好ましく、Ｎ−メチルグリシン、Ｎ−エチルグリシンであることがより好ましい。
【００２５】
本発明における一般式（Ｉ）で表される特定アミノ酸誘導体の具体例（例示化合物：Ａ−１〜Ａ−４、Ｂ−１〜Ｂ−４、Ｃ−１〜Ｃ−４）を以下に示すが、これらに限定されるものではない。
【００２６】
【化４】
2009060030.tif 000005
【００２７】
特定アミノ酸誘導体は、公知の方法により得ることができる。また、特定アミノ酸誘導体としては、市販品を用いることもできる。
【００２８】
本発明の金属用研磨液における特定アミノ酸誘導体の含有量は、総量として、研磨に使用する際の金属用研磨液（即ち、水又は水溶液で希釈する場合は希釈後の研磨液を指す。以降の「研磨に使用する際の研磨液」も同義である。）の１Ｌ中、好ましくは０．０１〜１０質量％、より好ましくは０．０５〜５質量％である。
【００２９】
＜（２）保護膜形成剤＞
本発明の研磨液は、研磨対象の表面に保護膜を形成する化合物として、少なくとも１種の保護膜形成剤を含有することが好ましく、複素芳香環化合物が好ましく使用される。
ここで、「複素芳香環化合物」とはヘテロ原子を含んだ複素芳香環を有する化合物である。
【００３０】
ヘテロ原子として好ましくは、窒素原子、硫黄原子、酸素原子、セレン原子、テルル原子、リン原子、ケイ素原子、及びホウ素原子であり、より好ましくは、窒素原子、硫黄原子、酸素原子、及びセレン原子であり、さらに好ましくは、窒素原子、硫黄原子、及び酸素原子であり、特に好ましくは窒素原子、及び硫黄原子であり、最も好ましくは窒素原子である。
【００３１】
複素芳香環を有する化合物に含まれるヘテロ原子の数は限定されるものではないが、被研磨面への吸着力の観点から、２個以上が好ましく、３個以上がより好ましく、さらに好ましくは４個以上のヘテロ原子を含む化合物である。特に、３個以上の窒素原子を含有する複素芳香環化合物を用いることは好ましく、４個以上の窒素原子を含有する複素芳香環化合物を用いると本発明の顕著な効果が得られ、好ましい。
【００３２】
また、複素芳香環は単環であっても縮合環を有する多環であってもよい。単環の場合の員数は、好ましくは５〜７であり、特に好ましくは５である。縮合環を有する多環の場合の環数は、好ましくは２または３である。
【００３３】
これらの複素芳香環として具体的に、以下のものが挙げられる。但し、これらに限定されるものではない。
例えば、ピロール環、チオフェン環、フラン環、ピラン環、チオピラン環、イミダゾール環、ピラゾール環、チアゾール環、イソチアゾール環、オキサゾール環、イソオキサゾール環、ピリジン環、ピラジン環、ピリミジン環、ピリダジン環、ピロリジン環、ピラゾリジン環、イミダゾリジン環、イソオキサゾリジン環、イソチアゾリジン環、ピペリジン環、ピペラジン環、モルホリン環、チオモルホリン環、クロマン環、チオクロマン環、イソクロマン環、イソチオクロマン環、インドリン環、イソインドリン環、ピリンジン環、インドリジン環、インドール環、インダゾール環、プリン環、キノリジン環、イソキノリン環、キノリン環、ナフチリジン環、フタラジン環、キノキサリン環、キナゾリン環、シンノリン環、プテリジン環、アクリジン環、ペリミジン環、フェナントロリン環、カルバゾール環、カルボリン環、フェナジン環、アンチリジン環、チアジアゾール環、オキサジアゾール環、トリアジン環、トリアゾール環、テトラゾール環、ベンズイミダゾール環、ベンズオキサゾール環、ベンズチアゾール環、ベンズチアジアゾール環、ベンズフロキサン環、ナフトイミダゾール環、ベンズトリアゾール環、テトラアザインデン環等が挙げられ、より好ましくはトリアゾール環、テトラゾール環が挙げられる。
【００３４】
前記複素芳香環化合物は、置換基を有することができる。前記複素芳香環化合物に導入しうる置換基としては、例えば以下のものが挙げられる。
【００３５】
複素環が有しうる置換基としては、例えばハロゲン原子（フッ素原子、塩素原子、臭素原子、又は沃素原子）、アルキル基（直鎖状、分岐状又は環状の総炭素数１〜１７のアルキル基であり、ビシクロアルキル基のように多環アルキル基であっても、活性メチン基を含んでもよい）、総炭素数２〜１７のアルケニル基、総炭素数２〜１７のアルキニル基、総炭素数６〜１７のアリール基、アミノ基、ヘテロ環基が挙げられる。さらに、複数の置換基のうち２以上が互いに結合して環を形成してもよく、例えば、芳香環、脂肪族炭化水素環、複素環などを形成することもできる。
【００３６】
本発明で特に好ましく用いることができる複素芳香環化合物の具体例としては以下のものが挙げられるが、これらに限定されるものではない。
すなわち、１，２，３，４−テトラゾール、５−アミノ−１，２，３，４−テトラゾール、５−メチル−１，２，３，４−テトラゾール、１，２，３−トリアゾール、４−アミノ−１，２，３−トリアゾール、４，５−ジアミノ−１，２，３−トリアゾール、１，２，４−トリアゾール、３−アミノ−１，２，４−トリアゾール、３，５−ジアミノ−１，２，４−トリアゾール、ベンゾトリアゾールである。
【００３７】
本発明で用いる保護膜形成剤は、単独で用いてもよいし、２種以上併用してもよい。
また、本発明で用いる保護膜形成剤としての複素芳香環化合物は、常法に従って合成できるほか、市販品を使用してもよい。
本発明で用いる複素芳香環化合物の添加量は、総量として、研磨に使用する際の金属用研磨液（即ち、水または水溶液で希釈する場合は希釈後の金属用研磨液。以降の「研磨に使用する際の金属用研磨液」も同意である。）の１Ｌ中、被研磨面への吸着量の観点から、０．０００１〜０．１ｍｏｌが好ましく、より好ましくは０．０００５〜０．０５ｍｏｌ、更に好ましくは０．０００５〜０．０１ｍｏｌである。
【００３８】
＜（３）酸化剤＞
本発明の金属用研磨液は、酸化剤（研磨対象の金属を酸化できる化合物）を含有する。
具体的には、過酸化水素、過酸化物、硝酸塩、ヨウ素酸塩、過ヨウ素酸塩、次亜塩素酸塩、亜塩素酸塩、塩素酸塩、過塩素酸塩、過硫酸塩、重クロム酸塩、過マンガン酸塩、オゾン水および銀（ＩＩ）塩、鉄（ＩＩＩ）塩が挙げられる。
【００３９】
鉄（ＩＩＩ）塩としては、例えば、硝酸鉄（ＩＩＩ）、塩化鉄（ＩＩＩ）、硫酸鉄（ＩＩＩ）、臭化鉄（ＩＩＩ）など無機の鉄（ＩＩＩ）塩の他、鉄（ＩＩＩ）の有機錯塩が好ましく用いられる。
【００４０】
鉄（ＩＩＩ）の有機錯塩を用いる場合、鉄（ＩＩＩ）錯塩を構成する錯形成化合物としては、例えば、酢酸、クエン酸、シュウ酸、サリチル酸、ジエチルジチオカルバミン酸、コハク酸、酒石酸、グリコール酸、グリシン、アラニン、アスパラギン酸、チオグリコール酸、エチレンジアミン、トリメチレンジアミン、ジエチレングリコール、トリエチレングリコール、１，２−エタンジチオール、マロン酸、グルタル酸、３−ヒドロキシ酪酸、プロピオン酸、フタル酸、イソフタル酸、３−ヒドロキシサリチル酸、３，５−ジヒドロキシサリチル酸、没食子酸、安息香酸、マレイン酸などやこれらの塩の他、アミノポリカルボン酸及びその塩が挙げられる。
【００４１】
アミノポリカルボン酸及びその塩としては、エチレンジアミン−Ｎ，Ｎ，Ｎ’，Ｎ’−四酢酸、ジエチレントリアミン五酢酸、１，３−ジアミノプロパン−Ｎ，Ｎ，Ｎ’，Ｎ’−四酢酸、１，２−ジアミノプロパン−Ｎ，Ｎ，Ｎ’，Ｎ’−四酢酸、エチレンジアミン−Ｎ，Ｎ’−ジコハク酸（ラセミ体）、エチレンジアミンジコハク酸（ＳＳ体）、Ｎ−（２−カルボキシラートエチル）−Ｌ−アスパラギン酸、Ｎ−（カルボキシメチル）−Ｌ−アスパラギン酸、β−アラニンジ酢酸、メチルイミノジ酢酸、ニトリロ三酢酸、シクロヘキサンジアミン四酢酸、イミノジ酢酸、グリコールエーテルジアミン四酢酸、エチレンジアミン１−Ｎ，Ｎ’−二酢酸、エチレンジアミンオルトヒドロキシフェニル酢酸、Ｎ，Ｎ−ビス（２−ヒドロキシベンジル）エチレンジアミン−Ｎ，Ｎ−ジ酢酸など及びその塩が挙げられる。対塩の種類は、アルカリ金属塩及びアンモニウム塩が好ましく、特にはアンモニウム塩が好ましい。
【００４２】
中でも、過酸化水素、ヨウ素酸塩、次亜塩素酸塩、塩素酸塩、過硫酸塩、鉄（ＩＩＩ）の有機錯塩が好ましく、鉄（ＩＩＩ）の有機錯塩を用いる場合の好ましい錯形成化合物は、クエン酸、酒石酸、アミノポリカルボン酸（具体的には、エチレンジアミン−Ｎ，Ｎ，Ｎ’，Ｎ’−四酢酸、ジエチレントリアミン五酢酸、１，３−ジアミノプロパン−Ｎ，Ｎ，Ｎ’，Ｎ’−四酢酸、エチレンジアミン−Ｎ，Ｎ’−ジコハク酸（ラセミ体）、エチレンジアミンジコハク酸（ＳＳ体）、Ｎ−（２−カルボキシラートエチル）−Ｌ−アスパラギン酸、Ｎ−（カルボキシメチル）−Ｌ−アスパラギン酸、β−アラニンジ酢酸、メチルイミノジ酢酸、ニトリロ三酢酸、イミノジ酢酸）を挙げることができる。
【００４３】
前記酸化剤の中でも、過酸化水素、過硫酸塩、並びに鉄（ＩＩＩ）のエチレンジアミン−Ｎ，Ｎ，Ｎ’，Ｎ’−四酢酸、１，３−ジアミノプロパン−Ｎ，Ｎ，Ｎ’，Ｎ’−四酢酸及びエチレンジアミンジコハク酸（ＳＳ体）の錯体が好ましく、過酸化水素がより好ましい。
【００４４】
酸化剤の添加量は、研磨に使用する際の金属用研磨液の１Ｌ中、０．００３ｍｏｌ〜８ｍｏｌとすることが好ましく、０．０３ｍｏｌ〜６ｍｏｌとすることがより好ましく、０．１ｍｏｌ〜４ｍｏｌとすることが特に好ましい。即ち、酸化剤の添加量は、金属の酸化が十分で高いＣＭＰ速度を確保する点で０．００３ｍｏｌ以上が好ましく、研磨面の荒れ防止の点から８ｍｏｌ以下が好ましい。
【００４５】
＜（４）一般式(ＩＩ)で表わされる化合物＞
本発明の金属用研磨液は、下記一般式（ＩＩ）で表される化合物（以下、適宜、「特定化合物」と称する。）を含有する。
【００４６】
【化５】
2009060030.tif 000006
【００４７】
前記一般式(ＩＩ)中、Ｒ7はアミノ基を表す。前記アミノ基は置換可能である。
【００４８】
前記一般式（ＩＩ）中、Ｒ８およびＲ9はそれぞれ独立に水素原子、ヒドロキシル基、チオール基、アミノ基または炭素数１〜４のアルキル基を表す。
前記炭素数１〜４のアルキル基としては、具体的には、メチル基、エチル基、ｎ−プロピル基、ｉ−プロピル基、ｎ−ブチル基、ｓ−ブチル基、ｉ−ブチル基、ｔ−ブチル基が挙げられ、これらの中でもメチル基、エチル基、ｎ−プロピル基、ｎ−ブチル基が好ましく、メチル基、エチル基、ｎ−プロピル基がより好ましく、メチル基、エチル基がより好ましい。
【００４９】
一般式（ＩＩ）におけるＲ７〜Ｒ９の組み合わせとしては、Ｒ７がアミノ基、メチルアミミノ基、ジメチルアミノ基、トリメチルアミノ基、ジメチル（プロパン−２−イル）アミノ基、アニリノ基、トルイジノ基、ベンジジノ基、ベンジルアミノ基であり、Ｒ８が水素、ヒドロキシル基、アミノ基、チオール基、メチル基、エチル基、ｎ−プロピル基、ｎ−ブチル基であり、Ｒ９が水素、ヒドロキシル基、アミノ基、チオール基、メチル基、エチル基、ｎ−プロピル基、ｎ−ブチル基である組み合わせが好ましく、Ｒ７がアミノ基、メチルアミノ基、ジメチルアミノ基、トリメチルアミノ基、ジメチル（プロパン−２−イル）アミノ基、アニリノ基、トルイジノ基、ベンジジノ基、ベンジルアミノであり、Ｒ８が水素、ヒドロキシル基、アミノ基、メチル基、エチル基、ｎ−プロピル基、ｎ−ブチル基であり、Ｒ９が水素、ヒドロキシル基、アミノ基、メチル基、エチル基、ｎ−プロピル基、ｎ−ブチル基である組み合わせがより好ましく、Ｒ７がアミノ基、メチルアミノ基、ジメチルアミノ基、トリメチルアミノ基、ジメチル（プロパン−２−イル）アミノ基であり、Ｒ８が水素、ヒドロキシル基、アミノ基、メチル基、エチル基、ｎ−プロピル基、ｎ−ブチル基であり、Ｒ９が水素、ヒドロキシル基、アミノ基、メチル基、エチル基、ｎ−プロピル基、ｎ−ブチル基である組み合わせが更に好ましい。
【００５０】
一般式（ＩＩ）で表される化合物の分子量は、溶解性の観点から、好ましくは２０〜６００であり、より好ましくは４０〜４００である。
【００５１】
一般式（ＩＩ）で表される化合物の具体例を以下に挙げるが、これらに限定するものではない。
【００５２】
【化６】
2009060030.tif 000007
【００５３】
（４）特定化合物は、公知の方法により得ることができ、市販品を用いることもできる。
【００５４】
本発明の金属用研磨液における（４）特定化合物の含有量は、総量として、研磨に使用する際の金属用研磨液の１Ｌ中、好ましくは０．０００１〜２０質量％、より好ましくは０．０００２〜１０質量％である。
前記（４）特定化合物の含有量は、スリット抑制を確保する点で、０．０００２質量％以上が好ましく、研磨速度を確保する点で２０質量％以下とすることが好ましい。
【００５５】
＜（５）砥粒＞
本発明の金属用研磨液は、研磨速度向上のために砥粒を含有することが好ましい。
本発明の金属用研磨液に用いうる砥粒としては、例えば、シリカ（沈降シリカ、フュームドシリカ、コロイダルシリカ、合成シリカ）、セリア、アルミナ、チタニア、ジルコニア、ゲルマニア、酸化マンガン、炭化ケイ素、ポリスチレン、ポリアクリル、ポリテレフタレートなどが挙げられる。特に、コロイダルシリカを用いると、本発明の顕著な効果が得られ、好ましい。
【００５６】
また、砥粒のサイズは、一般的に５〜２００ｎｍであり、十分な研磨速度を達成する観点から、平均粒径５〜２００ｎｍが好ましく、１０〜１３０ｎｍがより好ましく、銅とバリアー金属との境界に発生するスリット防止の観点から、特に平均粒径２０〜７０ｎｍの砥粒を用いると本発明の効果であるが顕著に得られ、好ましい。
【００５７】
ここで、本発明における砥粒の平均粒径とは、動的光散乱法から得られた粒度分布において求められる平均粒子径を表す。例えば、粒度分布を求める測定装置しては堀場製作所製ＬＢ−５００等が用いられる
【００５８】
砥粒の添加量としては、使用する際の金属用研磨液１Ｌ中に０．０５〜２０ｇの砥粒を含むことが好ましく、特に０．２〜５ｇの砥粒を含むと本発明の効果が顕著に得られ、好ましい。
【００５９】
＜金属用研磨液のｐＨ＞
研磨に使用する際の金属用研磨液のｐＨは３〜１２が好ましく、より好ましくは４〜９であり、特に５〜８が好ましい。この範囲において本発明の金属液は特に優れた効果を発揮する。
【００６０】
本発明の金属用研磨液のｐＨは、研磨面へ砥粒の吸着性や反応性、研磨金属の溶解性、被研磨面の電気化学的性質、化合物官能基の解離状態、液としての安定性などを考慮して設定することできる。
ｐＨは、例えば、前記ｐＨ調整剤等の添加などにより調整することができる。
【００６１】
＜その他の成分＞
本発明の金属用研磨液は、さらに上記以外のその他の成分を含有してもよく、例えば、界面活性剤、親水性ポリマー、及び、その他の添加剤を挙げることができる。
【００６２】
（界面活性剤／親水性ポリマー）
本発明の研磨液は、界面活性剤や親水性ポリマーを含有することが好ましい。
界面活性剤と親水性ポリマーは、いずれも被研磨面の接触角を低下させる作用を有して、均一な研磨を促す作用を有する。用いられる界面活性剤や親水性ポリマーとしては、以下の群から選ばれたものが好適である。
陰イオン界面活性剤として、カルボン酸塩、スルホン酸塩、硫酸エステル塩、リン酸エステル塩が挙げられ、陽イオン界面活性剤として、脂肪族アミン塩、脂肪族４級アンモニウム塩、塩化ベンザルコニウム塩、塩化ベンゼトニウム、ピリジニウム塩、イミダゾリニウム塩が挙げられ、両性界面活性剤として、カルボキシベタイン型、アミノカルボン酸塩、イミダゾリニウムベタイン、レシチン、アルキルアミンオキサイドを挙げることができ、非イオン界面活性剤として、エーテル型、エーテルエステル型、エステル型、含窒素型が挙げられ、また、フッ素系界面活性剤などが挙げられる。
さらに、親水性ポリマーとしては、ポリエチレングリコール等のポリグリコール類、ポリビニルアルコール、ポロビニルピロリドン、アルギン酸等の多糖類、ポリメタクリル酸等のカルボン酸含有ポリマー等が挙げられる。
【００６３】
なお、上記のものの中でも、酸型もしくは塩としてはアンモニウム塩が、アルカリ金属、アルカリ土類金属、ハロゲン化物等による汚染がなく望ましい。
上記例示化合物の中でも、シクロヘキサノール、ポリアクリル酸アンモニウム塩、ポリビニルアルコール、コハク酸アミド、ポロビニルピロリドン、ポリエチレングリコール、ポリオキシエチレンポリオキシプロピレンブロックポリマーがより好ましい。
【００６４】
これらの界面活性剤や親水性ポリマーの重量平均分子量としては、５００〜１０００００が好ましく、特には２０００〜５００００が好ましい。
【００６５】
界面活性剤及び／又は親水性ポリマーの添加量は、総量として、研磨に使用する際の金属用研磨液の１Ｌ中、０．００１〜１０ｇとすることが好ましく、０．０１〜５ｇとすることがより好ましく０．１〜３ｇとすることが特に好ましい。即ち、界面活性剤及び／又は親水性ポリマーの添加量は、十分な研磨効果を得る上で、０．００１ｇ以上が好ましく、研磨速度の低下防止の点から１０ｇ以下が好ましい。
【００６６】
（その他の添加剤）
−ｐＨ調整剤−
本発明の金属用研磨液は、所定のｐＨ調整及びｐＨ変動抑制の観点からアルカリ剤/酸又は緩衝剤を添加されることが好ましい。
アルカリ剤/酸又は緩衝剤としては、水酸化アンモニウム及びテトラメチルアンモニウムハイドロキサイドなどの有機水酸化アンモニウム、ジエタノールアミン、トリエタノールアミン、トリイソプロパノールアミンなどのようなアルカノールアミン類などの非金属アルカリ剤、水酸化ナトリウム、水酸化カリウム、水酸化リチウムなどのアルカリ金属水酸化物、硝酸、硫酸、りん酸などの無機酸、炭酸ナトリウムなどの炭酸塩、リン酸三ナトリウムなどのリン酸塩、ホウ酸塩、四ホウ酸塩、ヒドロキシ安息香酸塩等を好ましく挙げることができる。
特に好ましいアルカリ剤として水酸化アンモニウム、水酸化カリウム、水酸化リチウム及びテトラメチルアンモニウムハイドロキサイドである。
【００６７】
アルカリ/酸又は緩衝剤の添加量としては、ｐＨが好ましい範囲に維持される量であればよく、研磨に使用する際の金属用研磨液の１Ｌ中、０．０００１ｍｏｌ〜１．０ｍｏｌとすることが好ましく０．００３ｍｏｌ〜０．５ｍｏｌとすることがより好ましい。
【００６８】
−キレート剤−
本発明の金属用研磨液は、混入する多価金属イオンなどの悪影響を低減させるために、必要に応じてキレート剤を含有していてもよい。  キレート剤としては、カルシウムやマグネシウムの沈澱防止剤である汎用の硬水軟化剤やその類縁化合物を用いることができ、例えば、ニトリロ三酢酸、ジエチレントリアミン五酢酸、エチレンジアミン四酢酸、Ｎ，Ｎ，Ｎ−トリメチレンホスホン酸、エチレンジアミン−Ｎ，Ｎ，Ｎ’，Ｎ’−テトラメチレンスルホン酸、トランスシクロヘキサンジアミン四酢酸、１，２−ジアミノプロパン四酢酸、グリコールエーテルジアミン四酢酸、エチレンジアミンオルトヒドロキシフェニル酢酸、エチレンジアミンジ琥珀酸（ＳＳ体）、Ｎ−（２−カルボキシラートエチル）−Ｌ−アスパラギン酸、β−アラニンジ酢酸、２−ホスホノブタン−１，２，４−トリカルボン酸、１−ヒドロキシエチリデン−１，１−ジホスホン酸、Ｎ，Ｎ’−ビス（２−ヒドロキシベンジル）エチレンジアミン−Ｎ，Ｎ’−ジ酢酸、１，２−ジヒドロキシベンゼン−４，６−ジスルホン酸等が挙げられる。
キレート剤は、必要に応じてこれらを２種以上併用しても良い。
【００６９】
キレート剤の添加量は混入する多価金属イオンなどの金属イオンを封鎖するのに充分な量であれば良く、例えば、研磨に使用する際の金属用研磨液の１Ｌ中、０．０００３ｍｏｌ〜０．０７ｍｏｌになるように添加することができる。
【００７０】
［研磨方法］
本発明の研磨方法は、半導体デバイス製造工程において、銅又は銅合金からなる導体膜を有する基板を、本発明の金属用研磨液を用いて、化学的機械的に研磨することを特徴とする。
【００７１】
本発明の研磨方法で使用する金属用研磨液は、それが濃縮液であって使用する際にその濃縮液に水を加えて希釈して使用液とする場合、又は、各成分が後述する水溶液の形態でこれらを混合し、必要により水を加え希釈して使用液とする場合、あるいは使用液として調製されている場合がある。本発明における金属用研磨液としては、特に制限されないで、上記いずれの態様も適用できる。
【００７２】
本発明の研磨方法としては、研磨定盤上に貼付した研磨パッドに、前記本発明の金属用研磨液を供給しながら、前記金属用研磨液と前記基板の被研磨面と接触させ、前記基板の被研磨面を研磨パッドに押圧した状態で、前記研磨パッドと前記被研磨面とを相対運動させて前記被研磨面を研磨することが好ましい態様である。
【００７３】
次に、本発明において、研磨される銅又は銅合金からなる導体膜を有する基板（半導体集積回路ウェハ）について説明する。
【００７４】
（配線金属材料）
本発明における研磨対象としては、凹部を有する層間絶縁膜の表面に一面に形成されたバリア金属膜と、該バリア金属膜の表面に前記凹部が埋まるように形成された銅又は銅合金からなる導体膜と、を有する基板であることが好ましく、この基板は半導体基板であり、銅及び／又は銅合金からなる配線を持つＬＳＩであることがより好ましく、特に配線が銅合金であることが好ましい。
前記銅合金の中でも銀を含有する銅合金が適している。銅合金に含有される銀含量は、１０質量％以下、さらには１質量％以下で優れた効果を発揮し、０．００００１〜０．１質量％の範囲である銅合金において本発明の最も優れた効果を発揮する。
【００７５】
（配線の太さ）
本発明の対象である半導体は、例えばＤＲＡＭデバイス系ではハーフピッチで０．１５μｍ以下で特には０．１０μｍ以下、更には０．０８μｍ以下、一方、ＭＰＵデバイス系では０．１２μｍ以下で特には０．０９μｍ以下、更には０．０７μｍ以下の配線を持つＬＳＩであることが好ましい。これらのＬＳＩに対して、本発明の研磨液は特に優れた効果を発揮する。
【００７６】
（基板）
本発明に用いられる基板（ウエハ）の例としては、８インチ、１２インチ半導体用ウエハ製造工程、あるいは、マイクロマシン製造工程に用いられるものが挙げられる。その種類としては、半導体用シリコンウエハやＳＯＩウエハ、半導体レーザなどに使用される化合物半導体のサファイヤ基板なども含まれる。他には、高分子のフィルム基板上に配線パターンを形成し、平坦化する用途にも用いられる。
本発明の金属用研磨液でＣＭＰを行う対象ウエハは、直径が３００ｍｍ以上であることが好ましく、３００ｍｍ以上である時に顕著に本発明の効果を発揮する。
【００７７】
（バリア金属膜）
バリア金属膜とは、半導体基板上に設けられる銅又は銅合金からなる導体膜（配線）と層間絶縁膜との間に、銅の拡散を防ぐ為のバリア層（膜）である。バリア金属膜の材料としては、低抵抗のメタル材料であることが好ましく、例えばＴｉＮ、ＴｉＷ、Ｔａ、ＴａＮ、Ｗ、ＷＮが好ましく、中でもＴａ、ＴａＮが特に好ましい。
【００７８】
（層間絶縁膜）
本発明における層間絶縁膜としては、無機絶縁膜や有機絶縁膜が適用できる。無機絶縁膜の作製方法として、定圧ＣＶＤ法、プラズマＣＶＤ法等が挙げられる。有機系ではテトラアルコキシランの加水分解生成物を主成分とする塗布型の絶縁膜、有機ＳＯＧと呼ばれるポリオルガノシロキサンを主成分とする低比誘電率の層間絶縁膜があげられる。
本発明における層間絶縁膜の厚さは、多層配線における配線の上部と下部、又は世代間（ノード）により適宜調整可能である。
【００７９】
次に、研磨の方法について説明する。
（研磨装置）
本発明を実施できる装置は、被研磨面を有する半導体基板等を保持するホルダーと研磨パッドを貼り付けた（回転数が変更可能なモータ等を取り付けてある）研磨定盤を有する一般的な研磨装置が使用でき、直径３００ｍｍのウェハを研磨できる装置であれば特に限定されず、例えばFREX300（荏原製作所）を用いることができる。
【００８０】
本発明における研磨方法における研磨条件には制限はないが、研磨定盤の線速度は１ｍ／ｓ以上が望ましい。
被研磨面（被研磨膜）を有する半導体基板を研磨パッドに押圧することが好ましく、押圧した時の圧力（押しつけ圧力）は、２０ｋＰａ以下であることが好ましく、さらに１３ｋＰａ以下の低圧条件下にすることによって、高研磨速度を維持したままの状態で、研磨速度のウエハ面内均一性及びパターンの平坦性を向上させることが可能であるためより好ましい。
なお、押しつけ圧力が２０ｋＰａを超えると、平坦性が悪化する場合がある。
また、押しつけ圧力の下限としては、特に限定されないが、２ｋＰａ程度である。
【００８１】
（研磨液供給方法）
本発明において、対象金属を研磨している間、研磨定盤上の研磨パッドに金属用研磨液をポンプ等で連続的に供給する。この供給量に制限はないが、研磨パッドの表面が常に研磨液で覆われていることが好ましい。研磨終了後の半導体基板は、流水中で良く洗浄した後、スピンドライヤ等を用いて半導体基板上に付着した水滴を払い落としてから乾燥させる。
【００８２】
本発明では、濃縮された金属用研磨液に水または水溶液を加え希釈して用いることもできる。
希釈方法としては、例えば、濃縮された金属用研磨液を供給する配管と水または水溶液を供給する配管を途中で合流させて混合し、希釈された金属用研磨液を研磨パッドに供給する方法などを挙げることができる。その場合の混合は、圧力を付した状態で狭い通路を通して液同士を衝突混合する方法、配管中にガラス管などの充填物を詰め液体の流れを分流分離、合流させることを繰り返し行う方法、配管中に動力で回転する羽根を設ける方法など通常に行われている方法を用いることができる。
【００８３】
前記金属用研磨液を希釈する水溶液は、次に述べる水溶液と同じである。水溶液は、予め、酸化剤、酸、添加剤、界面活性剤のうち少なくとも１つ以上を含有した水で、水溶液中に含有した成分と希釈される金属用研磨液の成分を合計した成分が、金属用研磨液を使用して研磨する際の成分となるようにする。金属用研磨液を水溶液で希釈して使用する場合は、溶解しにくい成分を水溶液の形で配合することができ、より濃縮した金属用研磨液を調製することができる。
【００８４】
また、他の希釈方法としては、金属用研磨液を供給する配管と水または水溶液を供給する配管を独立に設け、それぞれから所定量の液を研磨パッドに供給し、研磨パッドと被研磨面の相対運動により混合する方法する方法も本発明に用いることが出来る。
さらに、１つの容器に所定量の濃縮された金属用研磨液と水または水溶液を入れて混合し、所定の濃度に希釈した後に、その混合液を研磨パッドに供給する方法も本発明に適用することが出来る。
【００８５】
これらの方法以外に、金属用研磨液が含有すべき成分を少なくとも２つの構成成分に分けて、それらを使用する際に、水または水溶液を加え希釈して研磨パッドに供給する方法も本発明に用いることが出来る。この場合、酸化剤を含む成分と酸を含有する成分とに分割して供給する事が好ましい。
例えば、酸化剤を１つの構成成分（Ａ）とし、酸、添加剤、界面活性剤及び水を１つの構成成分（Ｂ）とし、それらを使用する際に水または水溶液で構成成分（Ａ）と構成成分（Ｂ）を希釈して使用する。この場合、構成成分（Ａ）と構成成分（Ｂ）と水または水溶液をそれぞれ供給する３つの配管が必要であり、３つの配管を研磨パッドに供給する１つの配管に結合し、その配管内で混合してもよく、２つの配管を結合してから他の１つの配管を結合して混合してもよい。例えば、溶解しにくい添加剤を含む構成成分と他の構成成分を混合し、混合経路を長くして溶解時間を確保してから、さらに水または水溶液の配管を結合することで研磨液を供給することも可能である。
また、上記の３つの配管をそれぞれ研磨パッドに導き研磨パッドと被研磨面の相対運動により混合して供給してもよいし、１つの容器に３つの構成成分を混合した後に、その混合液を研磨パッドに供給してもよい。さらに、金属用研磨液を濃縮液とし、希釈水を別にして研磨面に供給してもよい。
【００８６】
導体膜の研磨中に、研磨パッドへ供給される研磨液の流量としては、金属用研磨液の供給速度は、０．０７０〜０．３０ｍｌ／（ｍｉｎ・ｃｍ２）の範囲であることが好ましく、充分な研磨速度を得る点からは、０．１〜０．２５ｍｌ／（ｍｉｎ・ｃｍ２）の範囲であることがより好ましい。
【００８７】
（パッド）
本発明の金属用研磨液を用いて化学的機械的研磨方法を実施する際に用いる研磨用のパッドには特に制限はなく、無発泡構造パッドでも発泡構造パッドでもよい。
前者はプラスチック板のように硬質の合成樹脂バルク材をパッドに用いるものである。
また、後者は更に独立発泡体（乾式発泡系）、連続発泡体（湿式発泡系）、２層複合体（積層系）の３つがあり、特には２層複合体（積層系）が好ましい。発泡は、均一でも不均一でもよい。
更に研磨に用いる砥粒（例えば、セリア、シリカ、アルミナ、樹脂など）を含有したものでもよい。また、それぞれに硬さは軟質のものと硬質のものがあり、どちらでもよく、積層系ではそれぞれの層に異なる硬さのものを用いることが好ましい。
パッドの材質としては不織布、人工皮革、ポリアミド、ポリウレタン、ポリエステル、ポリカーボネート等が好ましい。また、研磨面と接触する面には、格子溝／穴／同心溝／らせん状溝などの加工を施してもよい。
【実施例】
【００８８】
以下、実施例により本発明を具体的に説明する。本発明はこれらの実施例により限定されるものではない。尚、研磨条件等は、次の通りである。
【００８９】
［砥粒（粒子）の調製］
−特定コロイダルシリカ（Ｄ−１）及び（Ｄ−２）の調製−
特定コロイダルシリカ（Ｄ−１）を以下のようにして調製した。
平均砥粒サイズが２５ｎｍのコロイダルシリカの２０質量％水分散物１０００ｇにアンモニア水を加えてｐＨを９．０に調整し、その後室温にて攪拌しながらＡｌ２Ｏ３濃度３．６質量％、Ｎａ２Ｏ／Ａｌ２Ｏ３モル比１．５０のアルミン酸ナトリウム水溶液１５．９ｇを３０分かけてゆっくり添加し０．５時間攪拌した。得られたゾルは、ＳＵＳ製オートクレーブ装置に入れ、１３０℃４時間加熱後、水素型強酸性陽イオン交換樹脂（アンバーライトＩＲ−１２０Ｂ）を充填したカラムと水酸基型強塩基性陰イオン交換樹脂（アンバーライトＩＲＡ−４１０）に空間速度１ｈ−１で室温にて通液し、初留はカットした。
【００９０】
特定コロイダルシリカ（Ｄ−２）を以下のようにして調製した。
上記特定コロイダルシリカ（Ｄ−１）の調製において、加熱処理を行わずに、水素型強酸性陽イオン交換樹脂（アンバーライトＩＲ−１２０Ｂ）を充填したカラムと水酸基型強塩基性陰イオン交換樹脂（アンバーライトＩＲＡ−４１０）に空間速度１ｈ−１で室温にて通液し、初留はカットした。
【００９１】
上記の方法により、表１に示す特定コロイダルシリカ（Ｄ−１）及び（Ｄ−２）を調製した。なお、特定コロイダルシリカ（Ｄ−１）及び（Ｄ−２）は、調製後の増粘、ゲル化は見られなかった。
【００９２】
【表１】
2009060030.tif 000008
【００９３】
［研磨条件］
以下の研磨条件で研磨を行い、研磨速度、ディッシング及びスリットの評価を行った。その結果を表２、３に示す。
・研磨装置：ＦＲＥＸ３００（荏原製作所）
・被研磨体（ウエハ）：
（１）研磨速度算出用；シリコン基板上に厚み１．５μｍのＣｕ膜を形成した
直径３００ｍｍのブランケットウエハ
（２）ディッシング評価用；直径３００ｍｍの銅配線ウエハ（パターンウエハ）
（マスクパターン７５４ＣＭＰ（ＡＴＤＦ社））
・研磨パッド：ＩＣ１４００−Ｋ  Ｇｒｏｏｖｅ（ロデール社製）
・研磨条件；
研磨圧力（被研磨面と前記研磨パッドとの接触圧力）：１４０００Ｐａ
研磨液供給速度：２００ｍｌ／ｍｉｎ
研磨定盤回転数：１０４ｒｐｍ
研磨ヘッド回転数：８５ｒｐｍ
【００９４】
［評価項目］
１．研磨速度の評価
前記（１）のブランケットウエハを６０秒間研磨し、ウエハ面上の均等間隔の４９箇所に対し、研磨前後での金属膜厚を電気抵抗値から換算して求め、それらを研磨時間で割って求めた値の平均値を研磨速度とした。
【００９５】
２．ディッシング評価
前記（２）のパターンウエハに対し、非配線部の銅が完全に研磨されるまでの時間に加え、更にその時間の２５％分だけ余分に研磨を行い、ラインアンドスペース部（ライン１０μｍ、スペース１０μｍ）の段差を、接触式段差計ＤｅｋｔａｋＶ３２０１（Ｖｅｅｃｏ社製）で測定した。
【００９６】
３．スリット評価
上記ディッシング評価で使用したパターンウェハの配線部のスリットの有無をＳＥＭを用いて評価した。
【００９７】
［実施例１］
（金属用研磨液１０１の調製）
下記組成の各成分を混合し、金属用研磨液を調整した。得られた金属用研磨液を用いて、前記条件で研磨を行い、前記項目について評価した。
【００９８】
成分（１）：Ａ−３（一般式（Ｉ）のアミノ酸）                  ０．２ｍｏｌ
成分（２）：１，２，４−トリアゾール（保護膜形成剤）    ０．００１５ｍｏｌ
成分（３）：Ｉ−２（一般式（ＩＩ）の化合物）                    ０．１３ｇ
成分（４）：過硫酸アンモニウム（酸化剤）                            １２ｇ
界面活性剤：ドデシルジフェニルエーテルモノスルホン酸              ０．１ｇ
水溶性ポリマー：ポリリン酸                                  ０．０００１ｇ
砥粒：酸化セリウム（粒径２５ｎｍ）                                    ５ｇ
純水を加えて全量                                              １０００ｍＬ
ｐＨ調整剤：（ＫＯＨと硝酸で調整）                            ｐＨ７．５
【００９９】
［実施例２〜７、比較例１〜４］
実施例１において、研磨液の構成成分及びその含有量を表２、３に記載のように変更した以外は、実施例１と同様にして研磨液を調製し、実施例１と同様に研磨試験及び評価を行った。結果を表２、３に示す。
【０１００】
【表２】
2009060030.tif 000009
【０１０１】
【表３】
2009060030.tif 000010
【０１０２】
表２、３から明らかなように、本発明の研磨液を用いた化学的機械的研磨方法（本発明の研磨方法）により、７００ｎｍ／ｍｉｎ以上の高い研磨速度と低ディッシングとが両立でき、かつ、配線部に入るスリットの低減も同時に実現できることが判った。